Brevet FR3069186A1 (20190125)

REVENDICATIONS1. Membrane barrière flexible, caractérisée en ce qu'elle comprend : - au moins une première couche (2a) de polyuréthane, et - au moins une deuxième couche (20) de matériau(x) intégrée à la première couche (2a) de polyuréthane par une modification d'au moins une surface de la ou des couches de polyuréthane, le ou les matériaux de la ou des deuxièmes couches étant compris parmi les matériaux comprenant l'oxyde de silicium inorganique, l'oxyde de silicium organique de formule chimique SiOxC,1-1, et un polymère barrière.\n<CLM>\1\tMembrane selon la revendication 1, caractérisée en ce que le polymère barrière est compris parmi les polymères suivants : le polyéthylène-co-alcool vinylique (EVOH), le polychlorure de vinylidène (PVDC), le polyisobutylène (PIB).\n<CLM>\1\tMembrane selon l'une quelconque des revendications 1 ou 2, caractérisée en ce que la ou les couches (20) de matériau(x) sont prises en sandwich entre deux couches (2a, 2b) de polyuréthane.\n<CLM>\1\tProcédé de fabrication d'une membrane barrière flexible (1), caractérisé en ce qu'il comprend les étapes suivantes : - une étape (El) de préparation d'une couche (2a) de polyuréthane ; - une étape (E2) de modification d'au moins une surface de la couche (2a) de polyuréthane de façon que la ou les surfaces de la couche (2a) de polyuréthane forment au moins une couche (20) en matériaux, le ou les matériaux étant compris parmi les matériaux comprenant un polymère barrière, l'oxyde de silicium inorganique et l'oxyde de silicium organique de formule chimique SiOxCzHw.\n<CLM>\1\tProcédé selon la revendication 4, 23 caractérisé en ce que le polymère barrière est compris parmi les polymères suivants : l'EVOH, le PVDC et le PIB.\n<CLM>\1\tProcédé selon l'une quelconque des revendications 4 ou 5, caractérisé en ce que l'étape (E2) de modification comprend une modification par coulage-évaporation incluant les sous-étapes suivantes : - une sous-étape de coulage d'une solution de polyéthylène-co-acétate de vinyle (EVA) sur au moins une surface de la couche (2a) de polyuréthane, la sous-étape de coulage permettant de déposer une couche d'EVA (3,\n<CLM>\1\tsur la couche (2a) de polyuréthane ; 10 - une sous-étape d'hydrolyse de la couche d'EVA pour obtenir une couche (7, 8,\n<CLM>\1\td'EVOH.\n<CLM>\1\tProcédé selon l'une quelconque des revendications 4 à 6, caractérisé en ce que l'étape (E2) de modification comprend une modification par jet de solution pulvérisée incluant les sous-étapes suivantes : 15 - une sous-étape de préparation d'une solution contenant au moins un polymère barrière ; - une sous-étape de projection consistant à projeter ladite solution sur au moins une surface de la couche (2a) de polyuréthane ; - une sous-étape de séchage pour former une couche (7, 8, 9, 10,\n<CLM>\1\t20 comprenant au moins un polymère barrière.\n<CLM>\1\tProcédé selon l'une quelconque des revendications 4 à 7, caractérisé en ce que l'étape (E2) de modification comprend une première modification par dépôt chimique en phase vapeur assisté par plasma incluant les sous-étapes suivantes : 25 - une sous-étape de mise en place de la couche (2a) de polyuréthane dans un milieu sous vide d'air ; - une sous-étape d'introduction d'un précurseur d'oxyde de silicium sous forme gazeuse dans le milieu sous vide d'air, de façon que le précurseur soit réparti de manière homogène dans le milieu sous vide d'air ; 24 - une sous-étape d'exposition au précurseur de la couche de polyuréthane afin de former une couche (5) comprenant de l'oxyde de silicium inorganique.\n<CLM>\1\tProcédé selon l'une quelconque des revendications 4 à 8, 5 caractérisé en ce que l'étape (E2) de modification comprend une deuxième modification par dépôt chimique en phase vapeur assisté par plasma incluant les sous-étapes suivantes : - une sous-étape de mise en place de la couche (2a) de polyuréthane dans un milieu sous vide d'air ; 10 - une sous-étape d'introduction de dioxygène et d'un précurseur d'oxyde de silicium sous forme gazeuse dans le milieu sous vide d'air, de façon que le dioxygène et le précurseur soit répartis de manière homogène dans le milieu sous vide d'air ; - une sous-étape d'exposition au dioxygène et au précurseur de la 15 couche de polyuréthane afin de former une couche (6) comprenant de l'oxyde de silicium organique.\n<CLM>\1\tProcédé selon l'une quelconque des revendications 8 ou 9, caractérisé en ce que le précurseur d'oxyde de silicium comprend un précurseur organosilicié sous forme gazeuse. 20\n<CLM>\1\tProcédé selon la revendication 10, caractérisé en ce que le précurseur organosilicié est compris parmi les précurseurs suivants : le tétraméthylsilane (TMS), le tétraéthyloxisilane, l'hexaméthyldisiloxane, l'hexaméthyldisilazane, le tétraéthylsilane, le tétraméthyldisilazane, le tétraméthyle orthosilicate et le 25 tétraméthylcyclotétrasiloxane.\n<CLM>\1\tProcédé selon l'une quelconque des revendications 8 ou 9, caractérisé en ce que le précurseur d'oxyde de silicium comprend un précurseur hydrocarboné. 25\n<CLM>\1\tProcédé selon la revendication 12, caractérisé en ce que le précurseur hydrocarboné correspond à l'acétylène.\n<CLM>\1\tProcédé selon l'une quelconque des revendications 4 à 13, caractérisé en ce qu'il comprend en outre une étape (E3) de dépôt d'au moins 5 une deuxième couche (2b) de polyuréthane sur la ou les couches (20) de matériaux de façon que la ou les couches (20) de matériaux soient prises en sandwich entre les deux couches (2a, 2b) de polyuréthane.